(57)【特許請求の範囲】
【請求項１】
パルプと填料として平均粒径が５μｍである炭酸カルシウムとを含み、前記炭酸カルシウム量が前記パルプおよび前記炭酸カルシウムの総坪量に対して少なくとも１０重量％で、さらに湿潤紙力増強剤を含むベースウエッブ表面に疎水性コート剤層を形成したチップペーパー。
【請求項２】
前記湿潤紙力増強剤がポリアミドエピクロルヒドリンである請求項１記載のチップペーパー。
【請求項３】
前記疎水性コート剤がニトロセルロースを疎水性物質として含む請求項１記載のチップペーパー。
【請求項４】
前記ニトロセルロースを含む疎水性コート剤層は前記ベースウエッブ表面に０．１〜１．０ｇｓｍのニトロセルロース坪量で形成される請求項３記載のチップペーパー。
【請求項５】
前記疎水性コート剤が、ニトロセルロースを含む有色の疎水性インキである請求項１記載のチップペーパー。
【請求項６】
請求項１記載のチップペーパーを備えたフィルター付シガレット。
【発明の詳細な説明】
【技術分野】
【０００１】
本発明は、フィルター付きシガレットのフィルターの最外層として捲かれるチップペーパーおよびこのチップペーパーを備えたフィルター付きシガレットに関する。
【背景技術】
【０００２】
フィルター付きシガレットは、シガレットロッドとフィルターとを突合せ、フィルターの外周面全体および突合せ部近傍のシガレットロッドの外周面部をチップペーパーで捲き、一体化したものである。【０００３】
フィルター付きシガレットの喫煙時において、唾液がチップペーパーに付着したり、歯および唇によりチップペーパーに摩擦を与えたりすると、フィルター端部に位置するチップペーパー表面部分がこより状態で剥がれる、いわゆる紙層剥離を生じる。【０００４】
従来、前記チップペーパーの問題を回避するために耐水性を付与する技術が一般的に行なわれている。この技術は、パルプを含むベースウエッブ表面に印刷塗工により疎水性コート剤（ニトロセルロースを疎水性物質として含む）層を形成する方法である。このような技術は、疎水性コート剤層の坪量に応じた一定の耐水効果が発揮される。しかしながら、ニトロセルロースの坪量で０．８ｇｓｍ程度の疎水性コート剤層のみが形成されたチップペーパーでは耐水効果が十分ではない。事実、耐水性不足に起因するチップペーパーの紙層剥離を生じた。【０００５】
したがって、従来の一般技術である簡易な疎水性コート剤層の形成だけではチップペーパーとして求められる耐水性の機能は不十分であり、更に耐水性の観点からの高品質なチップペーパーが求められている。【０００６】
このようなことから特開平７−３１６９９６号公報には、原紙製造時にアルキルケテンダイマー（ＡＫＤ）のようなサイズ剤を添加し、更にサイズ剤が添加されたベースウエッブ表面に前記サイズ剤を塗工し、表面サイズ度を上げて耐水性を付与したシガレットロッドの巻紙が記載されている。しかしながら、サイズ剤はベースウエッブへの水の浸透を遅らせるだけの効果であり、ベースウエッブのパルプ繊維同士の結合強度を本質的に強化するものではなく、従来の一般技術の疎水性物質層の形成と同じ機能に過ぎない。このため、このような巻紙をチップペーパーに適用しても耐水性の効果は不十分である。また、前記巻紙のチップペーパーへの適用はチップペーパーの極端なサイズ度の増加はフィルター付きシガレットの製造時の糊付け適性を著しく損なう。【０００７】
また、特開２０００−６４１９２号公報にはフィルターを直接包み込む多孔性プラグ包装紙において、アルキルケテンダイマーを実質的に含む湿潤強度補強剤が組み込まれ、かつポリビニルアルコールを含むサイジング組成物を塗布して湿潤引張強度を増大させた多孔性プラグ包装紙が記載されている。しかしながら、多孔性プラグ包装紙はシガレットロッドとフィルターを一体化するチップペーパーと異なり、仮に前記サイジング組成物の塗工をチップペーパー表面に適用すると、フィルター付きシガレットの製造時の糊付け適正を著しく損なう。
【発明の開示】
【０００８】
本発明は、フィルター付きシガレットに使用する際、優れた耐水性を示し、喫煙時の唾液の付着、歯および唇による摩擦に起因する紙層剥離を効果的に抑制ないし防止することが可能で、さらにインキの定着性に優れたチップペーパー、並びにこのチップペーパーを備えた高品質のフィルター付きシガレットを提供することを目的とする。
【０００９】
本発明の第１態様によると、パルプと填料として平均粒径が５μｍである炭酸カルシウムとを含み、前記炭酸カルシウム量が前記パルプおよび前記炭酸カルシウムの総坪量に対して少なくとも１０重量％で、さらに湿潤紙力増強剤を含むベースウエッブ表面に疎水性コート剤層を形成したチップペーパーが提供される。
【００１０】
本発明の第２態様によると、前記チップペーパーを備えたフィルター付きシガレットが提供される。
【図面の簡単な説明】
【００１１】
【図１】図１は、チップペーパーにおける湿潤紙力増強剤（ポリアミドエピクロヒドリン：ＰＡＥ）の添加量と湿潤引張強度の関係を示す図である。
【図２】図２は、チップペーパーにおける湿潤紙力増強剤（ＰＡＥ）の添加量と湿潤耐摩擦回数の関係を示す図である。
【図３】図３は、湿潤紙力増強剤（ＰＡＥ）を１．０重量％含有したチップペーパー、表面にニトロセルロースを含む疎水性コート剤層をニトロセルロースの坪量で０．４ｇｓｍ形成したチップペーパー、および湿潤紙力増強剤（ＰＡＥ）を１．０重量％含有し、かつ表面にニトロセルロースを含む疎水性コート剤層をニトロセルロースの坪量で０．４ｇｓｍ形成した実施形態に係るチップペーパーの湿潤耐摩擦回数を示す図である。
【図４】図４は、湿潤紙力増強剤（ＰＡＥ）を１．０重量％含有したチップペーパー、表面にニトロセルロースを含む疎水性コート剤層をニトロセルロースの坪量で０．８ｇｓｍ形成したチップペーパー、および湿潤紙力増強剤（ＰＡＥ）を１．０重量％含有し、かつ表面にニトロセルロースを含む疎水性コート剤層をニトロセルロースの坪量で０．８ｇｓｍ形成した実施形態に係るチップペーパーの湿潤耐摩擦回数を示す図である。
【図５】図５は、湿潤紙力増強剤（ＰＡＥ）を１．０重量％含有したチップペーパー、表面にニトロセルロースを含む疎水性コート剤層をニトロセルロースの坪量で０．４ｇｓｍ形成したチップペーパー、および湿潤紙力増強剤（ＰＡＥ）を１．０重量％含有し、かつ表面にニトロセルロースを含む疎水性コート剤層をニトロセルロースの坪量で０．４ｇｓｍ形成した実施形態に係るチップペーパーの耐水性を示す図である。
【図６】図６は、実施形態に係るフィルター付きシガレットを示す斜視図である。
【発明を実施するための最良の形態】
【００１２】
以下、本発明の実施形態に係るチップペーパーおよびフィルター付きシガレットを詳細に説明する。【００１３】
実施形態に係るチップペーパーは、パルプと填料として炭酸カルシウムとを含み、前記炭酸カルシウム量が前記パルプおよび前記炭酸カルシウムの総坪量に対して少なくとも１０重量％で、さらに湿潤紙力増強剤を含むベースウエッブ表面に疎水性コート剤層を形成したものである。ここで、“ベースウエッブ表面”とはフィルター付きシガレットに適用した場合、シガレットロッドの一部およびフィルター全体を捲いたときにそれらに当接される面と反対側の面全体である。【００１４】
本発明者は、前述したチップペーパーを次の知見に基づいて見出した。【００１５】
（１）チップペーパーの耐水化
坪量３７ｇｓｍのパルプおよび湿潤紙力増強剤（例えばポリアミドエピクロヒドリン：ＰＡＥ）を含むベースウエッブからなり、パルプに対するＰＡＥの添加量（最大値：１．５重量％）を変えてチップペーパーを得た。得られた各チップペーパーの湿潤時の引張強度を以下の方法で測定した。その結果を図１に示す。【００１６】
湿潤時の引張強度
チップペーパーから裁断した１５ｍｍ幅の試験片の長手方向中央部１２ｍｍの範囲を水槽に浸漬した。十分に水が浸透した１０分後に試験片を水槽から取り出した。その後、余分の水分をふき取り、引張強度を測定した。引張強度の測定は、定速伸長型引張試験機（テンシロン型引張試験機）を用いた。前記試験片の濡れていない長手方向の両端を測定器の可動つまみに固定した後、可動部位を移動させ、一定速度で試験片が切れる直前の最大荷重を電気的に検出し、ニュートン単位で記録した（ＪＩＳ  ８１３５に準拠）。【００１７】
図１から明らかなように湿潤紙力増強剤（ＰＡＥ）無添加のチップペーパーは湿潤時の引張強度がゼロであるのに対し、ＰＡＥが添加されたチップペーパーは耐水性が確実に付与されることがわかった。【００１８】
（２）チップペーパーの耐水性の確認
ベースウエッブに含有させた湿潤紙力増強剤（ＰＡＥ）量を振ったチップペーパーと、従来技術であるベースウエッブ表面に疎水性コート剤層を単純な印刷塗工で形成したチップペーパーについて、喫煙行動に伴うトラブルの一つである紙層剥離に対する機能効果の比較を行って耐水チップペーパーの実用上の効果を確認した。評価に当たっては、実際の喫煙行動を定量化することは困難であることから、次のようなモデル試験（湿潤耐摩擦試験）で耐水評価を行った。【００１９】
湿潤耐摩擦試験
耐摩耗性は、学振式の摩擦堅牢度試験機を使用した。摩擦子は、半円柱状の摩擦子本体（寸法：底面部長さ２０ｍｍ×幅２０ｍｍ、曲率半径４５ｍｍ、重さ１５０ｇ）と、この摩擦子本体の上部曲面に取り付けられた１００ｇの円柱状錘（直径４５ｍｍ×高さ２４ｍｍ）とから構成されている。前記摩擦子の摩擦子本体の底面部にはその底面部と同じサイズのインキ落ち観察用白色試験紙を取り付けた。なお、試験紙はそれ自体が水分で破れないようにセロハンテープ製透明粘着テープを表面に貼り付けた。また、曲率半径２００ｍｍの半円柱状ステンレス盤の矩形状平坦面に印刷を施した試験片（印刷済み試験片）を固定した。耐摩耗性試験は、前記摩擦子を前記ステンレス盤の印刷済み試験片上に前記白色試験紙がその試験片に当接するように載せてセットした。摩擦子と印刷済み試験片との間にシリンジで２０μＬの水を滴下した後、直ちに試験機を起動し、摩擦子と印刷済み試験片の間で往復摩擦運動を開始した。評価は、目視で明らかなこより状の紙層剥離が試験片に見られる時点の片道摩擦回数を記録した。【００２０】
この評価では、湿潤耐摩擦回数が高いほど、咥えた時の紙層剥離に対する耐性（効果）が高いことを意味する。その結果を図２に示す。なお、図２の破線は湿潤紙力増強剤（ＰＡＥ）無添加のベースウエッブ表面にニトロセルロース（ＮＣ）を含む疎水性コート剤層をＮＣ坪量で０．４ｇｓｍ形成したチップペーパーである。【００２１】
図２から明らかなように湿潤紙力増強剤（ＰＡＥ）量の増加に伴ってこより状の紙層剥離に対する湿潤耐摩擦回数が増加することがわかった。しかしながら、紙層剥離に対するチップペーパーの耐水性は従来技術であるＮＣ層のみを形成したチップペーパーと同程度であった。【００２２】
（３）湿潤紙力増強剤の添加と疎水性コート剤層の形成との組合せ効果
前記（２）述べたように湿潤紙力増強剤を含有させたチップペーパーの紙層剥離に対する効果は疎水性コート剤層の単純な印刷塗工による形成とほぼ同等であり、必ずしも従来技術を上回るものではない。【００２３】
このようなことから発明者は、湿潤紙力増強剤（ＰＡＥ）の添加と疎水性コート剤層の形成を組合せることによる機能向上について検討を行った。【００２４】
すなわち、湿潤紙力増強剤（ＰＡＥ）をパルプ量に対して１．０重量％含有した寸法２０ｍｍ×２５０ｍｍのチップペーパー（比較サンプル１）、表面にニトロセルロースを含む疎水性コート剤層を坪量０．５ｇｓｍ（ニトロセルロースの坪量：０．４ｇｓｍ）で形成した同様な寸法のチップペーパー（比較サンプル２）、および湿潤紙力増強剤（ＰＡＥ）をパルプ量に対して１．０重量％含有し、かつ表面にニトロセルロースを含む疎水性コート剤層を坪量０．５ｇｓｍ（ニトロセルロースの坪量：０．４ｇｓｍ）で形成した同様な寸法のチップペーパー（試験サンプル１）をそれぞれ用意した。これらのサンプルに対して前記（２）と同様な湿潤耐摩擦試験を行なって耐水評価を行なった。その結果を図３に示す。なお、図３の付加効果（予測）は単純に比較サンプル１，２の湿潤耐摩擦回数を加算した結果である。【００２５】
また、湿潤紙力増強剤（ＰＡＥ）をパルプ量に対して１．０重量％含有した寸法２０ｍｍ×２５０ｍｍのチップペーパー（比較サンプル３）、表面にニトロセルロースを含む疎水性コート剤層を坪量１．０ｇｓｍ（ニトロセルロースの坪量：０．８ｇｓｍ）で形成したチップペーパー（比較サンプル４）、および湿潤紙力増強剤（ＰＡＥ）をパルプ量に対して１．０重量％含有し、かつ表面にニトロセルロースを含む疎水性コート剤層を坪量１．０ｇｓｍ（ニトロセルロースの坪量：０．８ｇｓｍ）で形成したチップペーパー（試験サンプル２）をそれぞれ用意した。これらのサンプルに対して前記（２）と同様な湿潤摩擦試験による耐水評価を行なった。その結果を図４に示す。なお、図４の付加効果（予測）は単純に比較サンプル３，４の湿潤耐摩擦回数を加算した結果である。【００２６】
図３から明らかなように湿潤時に摩擦を加える評価モデルにおいて、湿潤紙力増強剤（ＰＡＥ）の添加と疎水性コート剤層の形成を組合せる試験サンプル１は、湿潤紙力増強剤の添加のみの比較サンプル１と疎水性コート剤層の形成のみの比較サンプル２の湿潤耐摩擦回数の加算（予測）をはるかに上回る湿潤耐摩擦回数になり、チップペーパーの紙層剥離に対する耐水効果が相乗的に増幅されることを確認した。【００２７】
また、図４から明らかように疎水性コート剤層のニトロセルロース坪量を試験サンプル１の２倍にした試験サンプル２でも、湿潤紙力増強剤の含有のみの比較サンプル３と疎水性コート剤層の形成（ニトロセルロース坪量：２倍）のみの比較サンプル４の湿潤耐摩擦回数の加算（予測）をはるかに上回る湿潤耐摩擦回数になり、チップペーパーの紙層剥離に対する耐水効果が同様に相乗的に増幅されることを確認した。【００２８】
（４）湿潤紙力増強剤の添加と疎水性コート剤の塗工との組合せによる相乗効果の理論的考察
相乗効果を理論的に考察するために前述した比較サンプル１：湿潤紙力増強剤（ＰＡＥ）をパルプ量に対して１．０重量％含有した寸法１５ｍｍ×２００ｍｍのチップペーパー、比較サンプル２：疎水性コート剤層をニトロセルロースの坪量で０．４ｇｓｍ形成した同様な寸法のチップペーパー、および試験サンプル：湿潤紙力増強剤（ＰＡＥ）をパルプ量に対して１．０重量％含有し、かつ疎水性コート剤層をニトロセルロースの坪量で０．４ｇｓｍ形成した同様な寸法のチップペーパー、をそれぞれ用意し、より精度の高い耐水試験を実施した。すなわち、各サンプルに一定加重（１０Ｎ／１５ｍｍ）の張力を保持させた状態で、表面側に１００μＬの水を幅方向にすじ状に散布し、その後の張力の経時変化を測定した。その結果を図５に示す。なお、図５において引張強度が４．０Ｎ／１５ｍｍ以下に低下した領域を紙層剥離発生領域とした。図５中のａはＰＡＥ添加のみの比較サンプル１の評価曲線、ｂは疎水性コート剤層形成のみの比較サンプル２の評価曲線、ＰＡＥ添加および疎水性コート剤層形成を組合せた試験サンプルの評価曲線、である。【００２９】
図５から明らかなように湿潤紙力増強剤（ＰＡＥ）含有のみの比較サンプル１のチップペーパーは、水の散布後に引張強度が急激に低下し、その後漸減しながらもほぼ一定の引張強度を保っている。この急激な引張強度の低下は、紙層剥離に対し比較的効果が低い性質を持つ、湿潤紙力増強剤含有のみのチップペーパーの場合の耐摩擦試験の結果を反映している。紙層剥離は、引張強度の変局点付近の強度レベル以下で発生していると考えられる。【００３０】
ニトロセルロースを含む疎水性コート剤層の形成のみの比較サンプル２のチップペーパーは、図５に示すように水の散布後、湿潤紙力増強剤（ＰＡＥ）含有の比較サンプル１のそれよりも引張強度の減少が緩やかに進行する。しかしながら、一定時間の経過後に紙層剥離を生じ、その後破断に至る。この緩やかな引張強度の減少は、表面の疎水性コート剤層によりチップペーパー内部への水の浸透が緩やかに進行するのに伴い、パルプ繊維同士の結合も緩やかに解離することに起因する。表面の疎水性コート剤層は本質的にパルプ繊維間の結合を強固にするものではないことから、紙層剥離を経由して最終的には破断に至ることが理解できる。これらの事実から、疎水性コート剤層の形成のみのチップペーパーでも、紙層剥離に対して十分に効果を発揮し得ない。【００３１】
湿潤紙力増強剤の含有と疎水性コート剤層の形成の組合せである試験サンプル１のチップペーパーは、図５に示すように水の散布後の高い引張強度の保持特性が湿潤耐摩擦試験で得られた結果を十分に反映され、相乗効果が確認された。水の散布後の初期は、疎水性コート剤層の効果が支配的になって引張強度の低下が小さくなる。以後は湿潤紙力増強剤の含有効果が底上げされ、比較的高い引張強度を保持しつつ漸減する。【００３２】
このような湿潤紙力増強剤の含有と疎水性コート剤層の形成の組合せによる相乗効果は、以下の挙動に起因することが明らかになった。【００３３】
すなわち、図５に示すように湿潤紙力増強剤含有のみのチップペーパーで剥離が発生する想定時間をa、疎水性コート剤層の形成のみのチップペーパーの場合をｂとすると、単純な付加効果ではａ＋ｂとなるはずである。しかしながら、この試験結果では湿潤紙力増強剤含有と疎水性コート剤層形成の組合せた場合、剥離発生に至る４N／１５ｍｍ以下になる時間はａ＋ｂの時間をはるかに上回る。この事実から剥離発生に至る時間の延長化効果は＋αの相乗効果であることが理解できる。【００３４】
推定ではあるが、原理的には湿潤紙力増強剤含有と疎水性コート剤層形成の組合せは湿潤紙力増強剤（ＰＡＥ）の付着が十分でなく、耐水化が弱いパルプ繊維の結合部位を疎水性コート剤で保護されるため、疎水性コート剤の潜在的な耐水性がより増強したためと考えられる。【００３５】
なお、前述した試験結果では湿潤耐摩擦試験結果よりも顕著な相乗効果が現われる。これは、湿潤耐摩擦試験が荷重をかけて強力に摩擦するために、一定加重の張力を保持させる前述の試験に比べてかなり負荷の高い試験であることによるものと考えられる。【００３６】
一方、チップペーパーに含有された湿潤紙力増強剤はインキの定着性を若干阻害する。例えば、チップペーパーにコルク印刷を施した場合、インキ顔料が落ち易く、かつ印刷品質上もインキオヨギが起き易くなる。【００３７】
このようなことから、本発明者は填料として炭酸カルシウムをパルプおよび炭酸カルシウムの総坪量に対して少なくとも１０重量％含有させることによって、インキの定着性を改善できた。【００３８】
したがって、実施形態によれば前述した湿潤紙力増強剤の含有と疎水性コート剤層の形成の組合せによる相乗効果および填料として炭酸カルシウムの一定量の含有によって、フィルター付きシガレットに使用した際、優れた耐水性を示すために喫煙時の唾液の付着、歯および唇による摩擦に起因する紙層剥離を効果的に抑制ないし防止することが可能で、さらに湿潤紙力増強剤添加に起因するインキの定着性の低下を前記炭酸カルシウムの含有で補償してインキの定着性を改善したチップペーパーを得ることができる。【００３９】
なお、実施形態に係るチップペーパーは前述した優れた耐水性によりフィルター付きシガレットに使用した際、フィルター先端に位置する箇所での破れ、開孔部位での破れ、折れ、シガレットロッドとフィルター境界のブラックラインでの破れ、折れ、チップペーパーへの唇の付着防止（リップリリース機能の向上）を確認している。【００４０】
ベースウエッブに含まれるパルプは、通常のチップペーパーに用いられているものであれば如何なるものでもよく、例えば例えばＬ材（広葉樹）、Ｎ材（針葉樹）に分類される木材パルプや、バガス、亜麻、麻等の非木材パルプ、木材を単純に破砕した機械パルプ、化学処理により取り出したケミカルパルプを挙げることができる。【００４１】
ベースウエッブに含まれる填料としての炭酸カルシウムは、パルプおよび炭酸カルシウムの総坪量に対して少なくとも１０重量％含有される。炭酸カルシウムの含有量を１０重量％未満にすると、チップペーパーのインキ定着性の改善を図ることが困難になる。好ましい炭酸カルシウムの含有量はパルプおよび炭酸カルシウムの総坪量に対して１０重量％以上３０重量％以下、より好ましくは２０重量％以上３０重量％以下である。なお、ベースウエッブ中には填料として酸化チタンをパルプ、炭酸カルシウムおよび酸化チタンの総坪量に対して２０重量％以下含有することを許容する。【００４２】
ベースウエッブに含まれる湿潤紙力増強剤は、湿潤紙力機能を有するものであればいかなるものでもよく、例えばポリアミドエピクロロヒドリン（ＰＡＥ）、ポリエチレンイミン、エポキシ化ポリアミド，ポリアクリルアミドを用いることができる。特に、ポリアミドエピクロロヒドリンが好ましい。【００４３】
湿潤紙力増強剤は、ベースウエッブに含まれるパルプに対して２．０重量％以下、より好ましくは０．５重量％以上２．０重量％以下、最も好ましくは０．８重量％以上１．２重量％以下含有することが望ましい。【００４４】
疎水性コート剤は、ニトロセルロース（ＮＣ）を疎水性物質として含むことが好ましい。特に、疎水性コート剤はＮＣの他に可塑剤および樹脂分を含むことが好ましい。例えば、疎水性コート剤はＮＣおよびグラビア印刷に適した顔料を含む有色の疎水性インキであることが好ましい。【００４５】
ニトロセルロースを含む疎水性コート剤層は、ベースウエッブ表面にニトロセルロースの坪量で０．１ｇｓｍ以上１．０ｇｓｍ以下、より好ましくはニトロセルロースの坪量で０．２ｇｓｍ以上０．８ｇｓｍ以下で形成されることが望ましい。【００４６】
次に、実施形態に係るフィルター付きシガレットを説明する。【００４７】
実施形態に係るフィルター付きシガレットは、前述した優れた耐水性を有するチップペーパーを備える。【００４８】
具体的なフィルター付きシガレットを図６を参照して詳細に説明する。フィルター付きシガレットはシガレットロッド１とフィルター２を突合せ、フィルター２の外周面全体および突合せ近傍のシガレットロッド１の外周面部分をチップペーパー３で捲回してシガレットロッド１とフィルター２を一体化した構造を有する。シガレットロッド１は、たばこ刻み４を巻紙５で円柱状に捲回することにより形成される。フィルター２は、例えばアセテート繊維またはパルプの不織布を束ねたり、折畳んだりして成形したフィルター材（図示せず）と、このフィルター材を円柱状に捲くプラグーペーパー（成形紙）６とから形成されている。チップペーパー３はパルプと填料として炭酸カルシウムとを含み、前記炭酸カルシウム量が前記パルプおよび前記炭酸カルシウムの総坪量に対して少なくとも１０重量％で、さらに湿潤紙力増強剤を含むベースウエッブの表面（表出する側の面全体）に例えばニトロセルロースを含む疎水性コート剤層を例えばニトロセルロースの坪量で０．１〜１．０ｇｓｍで形成したものである。【００４９】
このような実施形態によれば、前述したチップペーパーの効果（すなわち優れた耐水性）を有し、喫煙時の唾液の付着、歯および唇による摩擦に起因する紙層剥離を抑制ないし防止することが可能で、さらに炭酸カルシウムの含有によるインキの定着性を改善した高品質のフィルター付きシガレットを提供できる。【００５０】
以下、本発明の実施例を詳細に説明する。なお、以下の実施例ではパルプは木材パルプを用い、炭酸カルシウムは平均粒径５μｍ、酸化チタンは平均粒径０．４μｍ、を有するものを用いた。疎水性コート剤は固形分としてニトロセルロース８０重量％、少量の可塑剤、樹脂分を含み、溶剤で溶解し、グラビア印刷に適したものとして用いた。【００５１】
（実施例１）
下記表１に示す組成を持つ６種のベースウエッブを用意した。比較１のベースウエッブを除く５種のベースウエッブ表面全体に前記組成の疎水性コート剤を印刷塗工、乾燥することによりニトロセルロースの坪量が０．８ｇｓｍの疎水性コート剤層を形成してチップペーパーを作った。なお、比較１はベースウエッブそのものをチップペーパーとして用いた。下記表１中のＰＡＥ量はパルプ量に対する割合、炭酸カルシウム（ＣａＣＯ3）量はパルプ＋ＣａＣＯ3＋ＴｉＯ2の総坪量に対する割合、酸化チタン（ＴｉＯ2）量はパルプ＋ＣａＣＯ3＋ＴｉＯ2の総坪量に対する割合、である。【００５２】
各チップペーパーについて前述した方法で湿潤耐摩擦試験を実施して耐水評価を行った。また、各チップペーパーについて以下の方法によりインキ定着性（インキ落ちおよびインキオヨギ）を測定した。その結果を下記表１に示す。【００５３】
インキの定着性
インキの定着性は、擦れに対する耐摩耗性と、剥がれに対する安定性の両方の評価が必要である。【００５４】
耐摩耗性は、学振式の摩擦堅牢度試験機を使用した。摩擦子は、半円柱状の摩擦子本体（寸法：底面部長さ２０ｍｍ×幅２０ｍｍ、曲率半径４５ｍｍ、重さ１５０ｇ）と、この摩擦子本体の上部曲面に取り付けられた２００ｇの円柱状錘（直径４５ｍｍ×高さ２４ｍｍ）とから構成されている。前記摩擦子の摩擦子本体の底面部にはその底面部と同じサイズのインキ落ち観察用白色試験紙を取り付けた。また、曲率半径２００ｍｍの半円柱状ステンレス盤の矩形状平坦面に印刷を施した試験片（印刷済み試験片）を固定した。耐摩耗性試験は、前記摩擦子を前記ステンレス盤の印刷済み試験片上に前記白色試験紙がその試験片に当接するように載せてセットし、摩擦子を印刷済み試験片上で５０往復摩擦した後、試験紙を観察して色落ち度合を評価した。【００５５】
安定性は、市販の粘着テープを前記印刷済み試験片に１００ｇの加重で貼り付けた後、直ちに剥がしたときの色落ち度合を観察した。【００５６】
このような試験によるインキ定着性は、白色の試験紙または粘着テープへの顕著なインキの転移が見られた場合を“不良”、僅かなインキの転移が見られた場合を“良好”、インキの転移が殆ど見られないか、粘着テープに紙が剥がれて紙層毎に剥離した場合を“非常に良好”と判定した。
【表１】
0005608730.tif 000002
【００５７】
前記表１から明らかなように湿潤紙力増強剤（ＰＡＥ）の含有と疎水性コート剤層の形成とを組合せる本発明の試験１，２のチップペーパーは、湿潤紙力増強剤（ＰＡＥ）含有のみの比較１のチップペーパーおよび疎水性コート剤層形成のみの比較２，３に比べて湿潤耐摩擦回数が顕著に増大され、優れた耐水性を示すことがわかる。【００５８】
また、インキ定着性の阻害に関与する湿潤紙力増強剤（ＰＡＥ）を含有し、填料として炭酸カルシウム（ＣａＣＯ3）量が１０重量％未満（７重量％）含有する比較４のチップパーパーはインキ定着性が劣る。これに対し、インキ定着性の阻害に関与するＰＡＥを含有するものの、填料として炭酸カルシウム（ＣａＣＯ3）を１０重量％以上（１０重量％、３０重量％）含有する試験２，１のチップパーパーはインキ定着性が“良好”、“非常に良好”になる。これらの試験２，１のチップパーパーはインキ定着性の阻害に関与する前記ＰＡＥを含まず、填料として炭酸カルシウム（ＣａＣＯ3）を１０重量％、３０重量％含有する比較３、２のチップペーパーと遜色のないインキ定着性を示すことがわかる。
【産業上の利用可能性】
【００５９】
本発明は、フィルター付きシガレットに使用した際、優れた耐水性を示すために喫煙時の唾液の付着、歯および唇による摩擦に起因する紙層剥離を効果的に抑制ないし防止することが可能で、さらに湿潤紙力増強剤添加に起因するインキの定着性の低下を填料である炭酸カルシウムの含有で補償してインキの定着性を改善したチップペーパー、並びにこのチップペーパーを備えた高品質のフィルター付きシガレットを提供できる。
以下に、当初の特許請求の範囲に記載していた発明を付記する。
［１］
パルプと填料として炭酸カルシウムとを含み、前記炭酸カルシウム量が前記パルプおよび前記炭酸カルシウムの総坪量に対して少なくとも１０重量％で、さらに湿潤紙力増強剤を含むベースウエッブ表面に疎水性コート剤層を形成したチップペーパー。
［２］
前記湿潤紙力増強剤がポリアミドエピクロルヒドリンである［１］記載のチップペーパー。
［３］
前記疎水性コート剤がニトロセルロースを疎水性物質として含む［１］記載のチップペーパー。
［４］
前記ニトロセルロースを含む疎水性コート剤層は前記ベースウエッブ表面に０．１〜１．０ｇｓｍのニトロセルロース坪量で形成される［３］記載のチップペーパー。
［５］
前記疎水性コート剤が、ニトロセルロースを含む有色の疎水性インキである［１］記載のチップペーパー。
［６］
［１］記載のチップペーパーを備えたフィルター付シガレット。
【図１】
0005608730.tif 000003
【図２】
0005608730.tif 000004
【図３】
0005608730.tif 000005
【図４】
0005608730.tif 000006
【図５】
0005608730.tif 000007
【図６】
0005608730.tif 000008